(57)【要約】【課題】設備コストの増大や生産性の低下を招くことなく、容易に製造可能で簡素な折れ曲がり防止ホース及びその製造方法を提供する。【解決手段】一層または複数層からなる内面層チューブ２と、この内面層チューブ２の外側に形成された少なくとも一層の補強層３と、この補強層３の外側に形成された被覆層６とを備えた折れ曲がり防止ホース１において、前記補強層３のうちの少なくとも一層の補強層５が、複数本の金属素線からなる金属素線束５ａの夫々を離間させながら旋回方向に交差しつつ編み込まれてなるので、既存の編込み装置をそのまま用いて容易に製造可能な上、簡素な構造を有する折れ曲がり防止ホース１を提供できる。【選択図】図１
2012107689.tif 000002
【特許請求の範囲】
【請求項１】
一層または複数層からなる内面層チューブと、この内面層チューブの外側に形成された少なくとも一層の補強層と、この補強層の外側に形成された被覆層とを備えた折れ曲がり防止ホースにおいて、前記補強層のうちの少なくとも一層の補強層が、複数本の金属素線からなる金属素線束の夫々を離間させながら旋回方向に交差しつつ編み込まれてなることを特徴とする折れ曲がり防止ホース。
【請求項２】
前記金属素線束が、２本または３本の金属素線を並列状に引き揃えて形成されてなることを特徴とする請求項１に記載の折れ曲がり防止ホース。
【請求項３】
前記折れ曲がり防止ホースが、給水給湯用ホースであることを特徴とする請求項１または２に記載の折れ曲がり防止ホース。
【請求項４】
一層または複数層からなる内面層チューブの外側に少なくとも一層の補強層を形成すると共に、この補強層の外側に被覆層を形成する折れ曲がり防止ホースの製造方法において、前記補強層のうちの少なくとも一層の補強層を、複数本の金属素線からなる金属素線束を予め巻き取られた複数本のボビンから、これらの複数本のボビン夫々に対して各１本のみの収束ガイドを介して、前記金属素線束夫々を離間させながら並列状に引き揃えて旋回方向に交差しつつ編み込んで形成することを特徴とする折れ曲がり防止ホースの製造方法。
【発明の詳細な説明】
【技術分野】
【０００１】
本発明は、折れ曲がり防止ホース及びその製造方法に関し、更に詳しくは、温水の輸送に好適な給水給湯用等に用いられる折れ曲がり防止ホース及びその製造方法に関する。
【背景技術】
【０００２】
近年、住宅用の給水設備としては給湯設備も備えるのが一般的であり、このような給湯設備によって、例えば、台所に備えられたシンクや洗面台或いはトイレの洗浄器等に給水給湯何れも可能なように構成されている。従来、このような温水を輸送する配管には、銅製もしくはステンレス鋼製の配管やコルゲート管を用いていたが、最近では、施工のし易さから、熱可塑性樹脂もしくはエラストマー、ゴム等よりなるチューブの外周に、ステンレス鋼線を編組して補強した給水給湯ホースを用いることが多くなって来た。
【０００３】
このような給水給湯用等のホースでは、近年台所のシンク大型化や洗面台下部への収納部設置等により、ホースを狭い隙間に通して配管することが常態化している。そのためホースを配管する際に、配管スペースや作業スペースが狭いことからホースを折り曲げるようにしながら施工せざるを得ず、ホースの折れ曲がり（キンク）が発生し易いという問題点があった。
【０００４】
そこで、従来例に係るホースの折れ曲がり防止技術につき、以下添付図７〜９も参照しながら説明する。
図７は従来技術１に係る可撓管を示し、図（ａ）はその一部を破断した斜視図、図（ｂ）は断面図、図８は従来技術３に係るホースを示す構造図、図９は従来技術４に係る給水給湯用ホースの一例を示す一部断面斜視図である。
【０００５】
先ず、従来技術１に係る可撓管は、図７に示す如く、樹脂製のパイプ１１の外周面を可撓性を有する被覆材１２で覆って形成される可撓管Ａにおいて、パイプ１１と略同心状に巻き形成されるスプリング１３を、被覆材１２内側のパイプ１１の内側や外側、或いは内部の略全長に亘って設けてなるものである（特許文献１参照）。しかしながら、この従来技術１に係る可撓管Ａを折れ曲がりし難くするには、スプリング１３の巻き密度を高くする必要があるため、材料費のコストアップと生産性の低下を招く。また、スプリング１３を図７の如くパイプ１１の内側に設ける場合は、輸送する流体の流動抵抗を増加させることになる。
【０００６】
次に、従来技術２に係る樹脂ホースは、図示省略するが、弾性を有するチューブと、該チューブの外周に金属線が巻き付けられた金属線補強層と、該金属線補強層の外周に繊維糸が編組された繊維補強層と、該繊維補強層の外周に被覆された被覆層からなる（特許文献２参照）。そして、前記金属線が実質的に隙間のないように密に巻き付けられてなるので、従来技術１と同様、材料費のコストアップと生産性の低下を招く。
【０００７】
また、従来技術３に係る可撓管１５は、図８に示す如く、ゴムまたは熱可塑性エラストマーよりなる内面層１６と、該内面層１６の外表面に少なくとも２層の編組された補強層１７ａ，１７ｂを備えたホースであって、前記補強層１７ａ，１７ｂの内、内側の補強層１７ａをばね用ステンレス鋼線にて構成し、前記内側の補強層１７ａよりも外側の補強層１７ｂの剛性を前記内側の補強層１７ａよりも低くしたものである（特許文献３参照）。
【０００８】
しかしながら、このような従来技術３に係る可撓管１５は、密に編組されたばね用ステンレス鋼線からなる補強層１７ａを備えているため、折れ曲がりに強いとはいえ原材料のコストアップを招く結果、高価な商品とならざるを得ず適用範囲が限定される。
【０００９】
更に、従来技術４に係る給水給湯用ホースは、図９に示す如く、弾性を有するチューブからなる内層２１と、内層２１の上側にスパイラル状に巻き付けられた繊維糸からなる内側補強層２２と、内側補強層２２の上側に編み組みされた金属硬線からなる外側補強層２４とを有している。そして、外側補強層２４は、各１本の金属硬線を複数本編み組みされており、その編み組み密度を１５％〜５５％としている。このような外側補強層２４により、小さい半径で曲げてもキンクが発生することはないとしている（特許文献４参照）。
【００１０】
しかしながら、キンクの発生を防ぐためには編み込み密度を高くするか、金属鋼線を太くする必要があるが、編み込み密度を高くすると編み込み早さが遅くなって生産性が低下し、金属鋼線を太くすると、外側補強層２４を編み組みする際の金属硬線の高張力に耐え得る堅固な編組装置が必要となり、設備コスト更には製造コストの増大を招くことになる。
【先行技術文献】
【特許文献】
【００１１】
【特許文献１】特開平８−３１２８４２号公報
【特許文献２】特開平１１−６３３１８号公報
【特許文献３】特許第４２４９８１９号公報
【特許文献４】特許第４２１３９１０号公報
【発明の概要】
【発明が解決しようとする課題】
【００１２】
従って、本発明の目的は、設備コストの増大や生産性の低下を招くことなく、容易に製造可能で簡素な折れ曲がり防止ホース及びその製造方法を提供することにある。
【課題を解決するための手段】
【００１３】
本発明の請求項１に係る折れ曲がり防止ホースが採用した手段は、一層または複数層からなる内面層チューブと、この内面層チューブの外側に形成された少なくとも一層の補強層と、この補強層の外側に形成された被覆層とを備えた折れ曲がり防止ホースにおいて、前記補強層のうちの少なくとも一層の補強層が、複数本の金属素線からなる金属素線束の夫々を離間させながら旋回方向に交差しつつ編み込まれてなることを特徴とするものである。
【００１４】
本発明の請求項２に係る折れ曲がり防止ホースが採用した手段は、請求項１に記載の折れ曲がり防止ホースにおいて、前記金属素線束が、２本または３本の金属素線を並列状に引き揃えて形成されてなることを特徴とするものである。
【００１５】
本発明の請求項３に係る折れ曲がり防止ホースが採用した手段は、請求項１または２に記載の折れ曲がり防止ホースにおいて、前記折れ曲がり防止ホースが、給水給湯用ホースであることを特徴とするものである。
【００１６】
本発明の請求項４に係る折れ曲がり防止ホースの製造方法が採用した手段は、一層または複数層からなる内面層チューブの外側に少なくとも一層の補強層を形成すると共に、この補強層の外側に被覆層を形成する折れ曲がり防止ホースの製造方法において、前記補強層のうちの少なくとも一層の補強層を、複数本の金属素線からなる金属素線束を予め巻き取られた複数本のボビンから、これらの複数本のボビン夫々に対して各１本の収束ガイドを介して、前記金属素線束夫々を離間させながら並列状に引き揃えて旋回方向に交差しつつ編み込んで形成することを特徴とするものである。
【発明の効果】
【００１７】
本発明の請求項１に係る折れ曲がり防止ホースによれば、一層または複数層からなる内面層チューブと、この内面層チューブの外側に形成された少なくとも一層の補強層と、この補強層の外側に形成された被覆層とを備えた折れ曲がり防止ホースにおいて、前記補強層のうちの少なくとも一層の補強層が、複数本の金属素線からなる金属素線束の夫々を離間させながら旋回方向に交差しつつ編み込まれてなるので、既存の編込み装置をそのまま用いて容易に製造可能な上、簡素な構造を有する折れ曲がり防止ホースを提供できる。
【００１８】
また、本発明の請求項２に係る折れ曲がり防止ホースによれば、前記金属素線束が、２本または３本の金属素線を並列状に引き揃えて形成されてなるので、ホース肉厚を極力薄肉化して、ホース外径の小径化が可能な折れ曲がり防止ホースを実現できる。
【００１９】
更に、本発明の請求項３に係る折れ曲がり防止ホースによれば、前記折れ曲がり防止ホースが給水給湯用ホースであるので、台所のシンク下部や洗面台下部等の狭いスペースでも、折り曲げることなく配管可能な給水給湯用ホースを提供できる。
【００２０】
また更に、本発明の請求項４に係る折れ曲がり防止ホースの製造方法によれば、一層または複数層からなる内面層チューブの外側に少なくとも一層の補強層を形成すると共に、この補強層の外側に被覆層を形成する折れ曲がり防止ホースの製造方法において、前記補強層のうちの少なくとも一層の補強層を、複数本の金属素線からなる金属素線束を予め巻き取られた複数本のボビンから、これらの複数本のボビン夫々に対して各１本の収束ガイドを介して、前記金属素線束夫々を離間させながら並列状に引き揃えて旋回方向に交差しつつ編み込んで形成するので、既存の編組装置をそのまま用いて、生産性の低下を招くことなく低コストに折れ曲がり防止ホースを製造可能となる。
【図面の簡単な説明】
【００２１】
【図１】本発明の実施の形態に係る給水給湯ホースの積層構成を記す一部切欠斜視図である。
【図２】図１の被覆層を除去した外面金属線層の一例を示す図面代用写真である。
【図３】本発明の実施の形態に係り、複数本のボビンから給線する編込み装置により外面金属線層を内層繊維層外周に編み込む方法を、ボビン１本に省略して示す模式的斜視図である。
【図４】本発明の比較例に係る給水給湯ホースの被覆層を除去した外面金属線層の一例を示す図面代用写真である。
【図５】本発明の実施例及び比較例に係る給水給湯ホースの折れ曲がりホース曲げ半径の測定結果を示す図である。
【図６】本発明の実施例及び比較例に係る給水給湯ホースの曲げ剛性の測定結果を示す図である。
【図７】従来技術１に係る可撓管を示し、図（ａ）はその一部を破断した斜視図、図（ｂ）は断面図を示す。
【図８】従来技術３に係るホースを示す構造図である。
【図９】従来技術４に係る給水給湯用ホースの一例を示す一部断面斜視図である。
【発明を実施するための形態】
【００２２】
以下、本発明の実施の形態に係る折れ曲がり防止ホース及びその製造方法について、給水給湯ホースに採用した態様を例として、添付図１〜２を参照しながら説明する。
図１は本発明の実施の形態に係る給水給湯ホースの積層構成を記す一部切欠斜視図、図２は図１の被覆層を除去した外面金属線層を示す図面代用写真である。
【００２３】
本図１において、本発明の実施の形態に係る給水給湯ホース１は、内層２ａと外層２ｂとからなる内面層チューブ２、この内面層チューブ２の外層周囲に形成された補強層３及びこの補強層３に被覆された被覆層６とからなる。そして、このような給水給湯ホース１の前記内面層チューブ２の内層２ａが架橋ポリエチレン樹脂からなり、前記内面層チューブ２の外層２ｂは、柔軟性を有する熱可塑性エラストマーから構成されている。
【００２４】
また、前記内面層チューブ２の外周に設けられた補強層３は、内面繊維層４と外面金属線層（最外層側補強層）５とで構成される。そして、前記内面繊維層４は、複数本のポリアミド糸等の補強糸４ａを、内面層チューブ２の外周面に交差させて編み込みしつつ巻き付け構成されてなる。
【００２５】
更に、前記外面金属線層５は、強度上及び耐錆性の点から２本のステンレス鋼素線を隙間無く束ねたステンレス鋼素線束（金属素線束）５ａを、前記内面繊維層４の外周面に夫々離間させ（前記素線束５ａ間に隙間を設け）て、旋回方向に並列状に引き揃え交差しつつ編み込まれてなる。
【００２６】
前記被覆層６は、この給水給湯ホース１の外表面を保護するための樹脂層であって、特に材質は限定されないが、例えば、ポリプロピレンやウレタン系熱可塑性エラストマーを、前記補強層３の外周に被覆して形成されている。
【００２７】
次に、本発明の実施の形態に係る給水給湯ホース１の内面層チューブ２、及びこの内面層チューブ２の外層周囲に形成された補強層３について、以下詳細に説明する。
【００２８】
先ず、前記内面層チューブ２を構成する内層２ａと外層２ｂについて、以下詳細に説明する。
内面層チューブ２の内層２ａを構成する架橋ポリエチレン樹脂は、反応性を有するポリエチレン（ＰＥ）に架橋剤を添加して溶融押出することによって得られる。この架橋ポリエチレン樹脂は、熱可塑性プラスチックとしての鎖状構造ポリエチレンの分子同士の所々を結合させ、立体の網目構造にした超高分子量ポリエチレンをいう。従って、架橋反応が終了した時点で、ポリエチレンはあたかも熱硬化性樹脂のような立体網目構造となり、耐熱老化性、耐薬品性、耐環境応力亀裂性能及びクリープ性能に優れた内層２ａが得られる。
【００２９】
このよう内面層チューブ２の内層２ａを構成する架橋ポリエチレン樹脂は、その優れた化学的安定性のため、水質保持と食品衛生面でも良好な特性を示し、飲料水用配管材としての要件を備えている。前記架橋ポリエチレン樹脂からなる内層２ａは、水道水に含まれる次亜塩素酸ナトリウムの残留塩素に対する耐塩素性はもとより、氷点下での伸びが大きく、耐凍結性も良好である。そして、このような架橋ポリエチレン樹脂からなる内層２ａの厚さは、０．１〜１．０ｍｍの範囲とするのが好ましく、０．２〜０．８ｍｍの範囲とするのが更に好ましい。
【００３０】
このような内層２ａ厚さとすることによって、常温から９５℃に至る広範囲の温度領域に長期間適用可能な給水給湯ホース１が得られる。即ち、架橋ポリエチレン樹脂からなる内層２ａの厚さが０．１未満であると、押出加工が難しく、チューブ状に成型出来たとしても水道水に含まれる次亜塩素酸ソーダに対する耐塩素性が不十分である。一方、前記内層２ａの厚さが１．０ｍｍを越えると、成型加工性が悪い上、内面層チューブ２が硬くなって給水給湯ホースとしての柔軟性が失われる。
【００３１】
次に、前記内面層チューブ２の外層２ｂを構成する熱可塑性エラストマーには、ポリウレタン系熱可塑性エラストマー（ＴＰＵ）、ポリオレフィン系熱可塑性エラストマー（ＴＰＯ）、ポリスチレン系熱可塑性エラストマー（ＴＰＳ）、ポリエステル系熱可塑性エラストマー（ＴＰＥＥ）、塩化ビニル系熱可塑性エラストマー（ＴＰＶＣ）及びポリアミド系熱可塑性エラストマー（ＴＰＡＥ）等を用いることが出来る。
【００３２】
このような熱可塑性エラストマーは、架橋エラストマーの特徴とプラスチックの加工性を併せ持っている。即ち、熱可塑性エラストマーは、熱を加えると溶け、冷やすと固まるゴム弾性体である。そして、熱可塑性エラストマーからなる成型物は、高温での形状の保持、延伸や圧縮時の弾性変形等の有用な性質を示す。
【００３３】
本発明に係る熱可塑性エラストマーは、前述したような材質のものを用いることが出来るが、その内でも特に、耐水性、耐熱性及び耐塩素性の点からポリオレフィン系熱可塑性エラストマー（ＴＰＯ）からなるのが好ましく、前記ソフトセグメントがエチレン−プロピレン−ジエンモノマーゴム（ＥＰＤＭ）であるのが好ましい。
【００３４】
一方、前記内面層チューブ２の外周に設けられた補強層３は、内面繊維層４と外面金属線層（最外層側補強層）５とで構成され、内面繊維層４は、複数本の補強糸４ａを引き揃えて内面層チューブ２の外周面に、交差させて編み込みしつつ巻き付け構成されてなる。前記補強糸４ａは、複数本のポリアミド糸を加撚して構成されたものが強度上好ましいが、ポリエステル糸、ビニロン糸或いはアラミド糸等、任意の補強糸を用いることができる。
【００３５】
また、前記外面金属線層５は、強度上及び耐錆性の点から２本の素線からなるステンレス鋼素線束５ａを、図１に示す如く、前記内面繊維層４の外周面に夫々離間させ（前記素線束５ａ間に隙間を設け）て、旋回方向に並列状に引き揃え交差しつつ編み込まれてなる。
【００３６】
前記ステンレス鋼素線としては、ステンレス鋼線材（ＪＩＳ  Ｇ４３０８）、ステンレス鋼線（ＪＩＳ  Ｇ４３０９）及びばね用ステンレス鋼線（ＪＩＳ  Ｇ４３１４）等が好適に使用できる。そして例えば、ホース内径が８．８ｍｍの場合は、素線径は０．１〜０．５ｍｍとするのが好ましく、０．２〜０．３ｍｍであればより好ましい。
【００３７】
前記素線径が０．１ｍｍ未満であれば、編み込み時に切れ易くなる一方、前記素線径が０．５ｍｍを超えるとホースとしての耐折れ曲がり性は向上するものの、外面金属線層５を編み込む時の張力が大幅に増大し、設備の大型化と動力の増加を招き、結果的に製造コストが増加する。また、ホース外径も大きくなる上、ホース剛性が高くなり過ぎて曲げにくくなり、配管時に支障が生じる。そのため、ホース径に応じて、好適な素線径を選択することが肝要である。
【００３８】
そして、複数のステンレス鋼素線を隙間なく束ねたステンレス鋼素線束５ａは、上述の如く前記ステンレス鋼素線を２本揃えて並列状に構成されたものが好ましいが、前記ステンレス鋼素線を３本揃えて並列状に構成されたものでも良い。
【００３９】
次に、本発明の実施の形態に係る折れ曲がり防止ホースの製造方法について、上記給水給湯ホースの製造方法に採用した態様を例として、添付図１〜３を参照しながら説明する。図３は、本発明の実施の形態に係り、複数本のボビンから給線する編込み装置により外面金属線層を内層繊維層外周に編み込む方法を、ボビン１本に省略して示す模式的斜視図である。
【００４０】
本発明に係る給水給湯ホース１は、先ず、内面層チューブ２を構成する内層２ａと外層２ｂとを、上述したような樹脂を溶融押出機によって溶融押出しした後、二層押出金型を介して、走行する長尺マンドレルの外周にチューブ状をなして連続成型するのが、前記層２ａ，２ｂ間の接着性を高める上で肝要である。勿論、前記内層２ａと外層２ｂとの間に、中間層が何層か形成されて構成されても良い。
【００４１】
後続して、図３に示したものと同様な編込み装置を用いて、複数本の補強糸４ａを、走行する長尺マンドレルＭの周囲に形成された前記内面層チューブ２の外周面に、交差させて編み込みしつつ巻き付けて内面繊維層４を形成する。
【００４２】
更に、図３に示す編込み装置７を用いて、２本のステンレス鋼素線からなるステンレス鋼素線束５ａを予め巻き取って形成された複数本のボビン８と、これらのボビン８夫々から供給される前記素線束５ａに対して各１本の収束ガイド９とを、図３に示す如く、長尺マンドレルＭと共に走行方向Ｆに走行する内面繊維層４の外周に、複数の前記ボビン８から供給された各金属素線束５ａを各収束ガイド９を介して、夫々相対方向Ｒに回転させながら、素線束５ａ間を離間させ（素線束５ａ間に隙間を設け）て、旋回方向に並列状に引き揃え複数本のボビン８を交差しつつ編み込んで行く。
【００４３】
そして最後に、ウレタン系熱可塑性エラストマーを、走行する前記補強層３の外周に溶融押出成型により被覆して被覆層６を形成するのである。
【００４４】
本発明の実施の形態に係る折れ曲がり防止ホースによれば、前記折れ曲がり防止ホースが給水給湯用ホースであるので、台所のシンク下部や洗面台下部等の狭いスペースでも、折れ曲がることなく配管可能である。
【実施例】
【００４５】
次に、本発明に係る折れ曲がり防止ホースに関し、種々の諸元を有する給水給湯ホースを試作して、夫々の折れ曲がりホース曲げ半径及び曲げ剛性を測定した実施例を、以下添付図４〜６を参照しながら説明する。
図４は本発明の比較例に係る給水給湯ホースの被覆層を除去した外面金属線層の一例を示す図面代用写真、図５は本発明の実施例及び比較例に係る給水給湯ホースの折れ曲がりホース曲げ半径の測定結果を示す図、図６は本発明の実施例及び比較例に係る給水給湯ホースの曲げ剛性の測定結果を示す図である。
【００４６】
本発明の実施例及び比較例に係る給水給湯ホースは、外面金属線層におけるＳＵＳ３０４からなる金属素線束の素線径を０．２〜０．３ｍｍ、前記素線束の素線本数を１〜３本、（金属素線束が覆うホース表面積／ホース表面積）×１００で定義される金属線密度を、２０．２〜７２．７％の範囲で夫々表１に示す通り変えた以外は、下記の共通仕様と前述した本発明の実施の形態に係る給水給湯ホースの製造方法により、全て同一条件で試作した。尚、比較例１〜３の外面金属線層は、図４に示す如く、１本のＳＵＳ３０４素線が編み込まれたものであって、前述した従来技術４に該当する。これら比較例１〜３の内、比較例１が現行品である。
【００４７】
＜共通仕様＞
・内面層チューブ（内層）  ………  架橋ポリエチレン
・    同  上    （外層）  ………  熱可塑性エラストマー
・補強層（内面繊維層）    ………  ポリアミド繊維
・被覆層                  ………  熱可塑性ウレタンエラストマー
・ホース内径              ………  ８．８ｍｍ
・ホース外径              ………  １３ｍｍ
【００４８】
【表１】
2012107689.tif 000003
【００４９】
そして、これらのホース試作品夫々を曲げて、折れ曲がり発生時のホース内周の曲げ半径（折れ曲がりホース曲げ半径）を測定すると共に、各試作品の曲げ剛性を（ＪＩＳ  Ｋ６３３０−９  Ａ法）に基づいて測定した。ホース曲げＲは曲げ内側にてＲ６０とした。これらの測定結果を表１に示す。
折れ曲がりホース曲げ半径を、金属素線束の素線本数をパラメータとして素線径比（外面金属線層に使用した金属素線径の現行素線径０．３ｍｍに対する比）に対してまとめた図５によれば、金属素線径を細くしていくと折れ曲がりホース曲げ半径が大きくなり、耐折れ曲がり性が低下する。
【００５０】
また、金属素線束における素線径を大きく、或いは素線本数を２本、３本と増加するに従って、折れ曲がりホース曲げ半径が小さくなる。換言すれば、金属素線束における素線本数を２本、３本と増加すれば、折れ曲がりホース曲げ半径が同一となる素線径が小さくて済むのである。図５において例えば、グラフ曲線からの読取値であるが、素線径０．３ｍｍの金属素線１本を金属素線束とした現行の比較例１に対して、金属素線２本の金属素線束では、素線径比０．７５、即ち素線径０．２３ｍｍで同等、更には金属素線３本の金属素線束では、素線径比０．６２、即ち素線径０．１９ｍｍで同等の折れ曲がりホース曲げ半径（２０ｍｍ）とすることができる。
【００５１】
一方、ホースの曲げ剛性を、素線本数をパラメータとして素線径比に対してまとめた図６によれば、金属素線束における素線径を大きく、或いは素線本数を２本、３本と増加するに従って、ホースの曲げ剛性が高くなる。換言すれば、金属素線束における素線本数を２本、３本と増加すれば、曲げ剛性が同一となる素線径が小さくて済むのである。図６において例えば、素線径０．３ｍｍの金属素線１本を金属素線束とした現行の比較例１に対して、金属素線２本の金属素線束では、素線径比０．８３、即ち素線径０．２５ｍｍで同等、更には金属素線３本の金属素線束では、素線径比０．７８、即ち素線径０．２３ｍｍで同等の曲げ剛性（１０．６Ｎ）とすることができる。
【００５２】
従って、例えば金属素線２本の金属素線束では、素線径比を０．７８〜０．８３、即ち金属素線径を０．２３〜０．２５ｍｍの範囲とすれば、折れ曲がりホース曲げ半径及び曲げ剛性共に、素線径０．３ｍｍの金属素線１本を金属素線束とした現行の比較例１以上の性能を有する給水給湯ホースが得られることになる。即ち、現行品より細い素線径を用いて、現行品の折れ曲がりホース曲げ半径及び曲げ剛性と同等以上の性能が得られるため、外面金属線層の厚さを現行品より薄くでき、結果としてホース外径の小径化が可能となる。
【００５３】
以上説明した通り、本発明に係る折れ曲がり防止ホースによれば、補強層のうちの少なくとも一層の補強層が、複数本の金属素線からなる金属素線束の夫々を離間させながら旋回方向に交差しつつ編み込まれてなるので、既存の編組装置をそのまま用いて容易に製造可能な上、簡素な構造を有する折れ曲がり防止ホースを提供できる。
【００５４】
また、本発明に係る折れ曲がり防止ホースの製造方法によれば、補強層のうちの少なくとも一層の補強層を、複数本の金属素線からなる金属素線束を予め巻き取られた複数本のボビンから、これらの複数本のボビン夫々に対して各１本の収束ガイドを介して、前記金属素線束夫々を離間させながら並列状に引き揃えて旋回方向に交差しつつ編み込んで形成するので、既存の編組装置をそのまま用いて、生産性の低下を招くことなく低コストに折れ曲がり防止ホースを製造可能となる。
【符号の説明】
【００５５】
Ｆ：走行方向，
Ｒ：相対方向，
Ｍ：長尺マンドレル，
１：給水給湯ホース，
２：内面層チューブ，      ２ａ：内層，          ２ｂ：外層，
３：補強層，
４：内面繊維層，                        ４ａ：補強糸，
５：外面金属線層（最外層側補強層），    ５ａ：ステンレス鋼素線束（金属素線束），
６：被覆層，
７：編込み装置，
８：ボビン，
９：収束ガイド
【図１】
2012107689.tif 000004
【図２】
2012107689.tif 000005
【図３】
2012107689.tif 000006
【図４】
2012107689.tif 000007
【図５】
2012107689.tif 000008
【図６】
2012107689.tif 000009
【図７】
2012107689.tif 000010
【図８】
2012107689.tif 000011
【図９】
2012107689.tif 000012